(57)【要約】【課題】本発明は、コンクリートまたは、コンクリートブロック面に生じる経年変化による汚れや黒ずみに対し、塗布により着色・修繕し、容易に新たな着色塗膜層を形成できると共に、自然な風合いを損なわない着色修繕用混合液および着色方法の提供を目的とする。【解決手段】コンクリートまたは、コンクリートブロック面の汚れや黒ずみを容易に、またコストを低減して修繕するために、ホワイトセメントおよび／または普通セメントを略５６体積％、モルタル接着増強剤を略１１体積％、水を略３３体積％を含有する修繕用混合液を作成し、さらに着色剤や硅砂等を混合して所望の色や風合いを付加できる修繕用混合液を作成し、コンクリートまたはコンクリートブロック面に塗布し、着色塗膜層を形成する。【選択図】図１
2010208912.tif 000002
【特許請求の範囲】
【請求項１】
コンクリートまたはコンクリートブロックの表面を着色・修繕するために使用する修繕用混合液であって、
前記修繕用混合液は、セメントとモルタル接着増強剤と水とを含有し、
前記セメントはホワイトセメント（白セメント）または普通ポルトランドセメントであって、
前記修繕用混合液を１００体積％とするとき、前記セメントの含有量は略５６体積％であり、前記モルタル接着増強剤の含有量は略１１体積％であり、前記水の含有量は略３３体積％であって、
前記修繕用混合液をコンクリートまたは、コンクリートブロック面に塗布することにより、新たな塗膜層を形成できることを特徴とするコンクリート・コンクリートブロック面修繕用混合液。
【請求項２】
請求項1に記載のコンクリート・コンクリートブロック面修繕用混合液において、
前記修繕用混合液は着色剤を含有し、所望の色の塗膜層を形成できることを特徴とするコンクリート・コンクリートブロック面修繕用混合液。
【請求項３】
請求項1または２に記載のコンクリート・コンクリートブロック面修繕用混合液において、
前記修繕用混合液は硅砂または石粉またはガラス粉を含有し、所望の風合いを付加された着色塗膜層を形成できることを特徴とするコンクリートまたはコンクリートブロック面修繕用混合液。
【請求項４】
請求項1乃至３のいずれかに記載のコンクリートまたはコンクリートブロック面修繕用混合液において、
前記コンクリートまたはコンクリートブロック面は、建築用コンクリートブロック面、化粧ブロック面、コンクリート擁壁面、コンクリート土間面、または石積み面であることを特徴とするコンクリート・コンクリートブロック面修繕用混合液。
【請求項５】
コンクリートまたはコンクリートブロック面を着色・修繕する方法であって、
請求項1乃至４のいずれかに記載のコンクリート・コンクリートブロック面修繕用混合液を使用して、コンクリートまたはコンクリートブロック面に塗布するステップと、着色塗膜を形成し、着色・修繕するステップと、を有すること特徴とするコンクリート・コンクリートブロック面修繕方法。
【請求項６】
請求項５に記載のコンクリート・コンクリートブロック面修繕方法を用いて、着色・修繕されることを特徴とする建築用コンクリートブロック、化粧ブロック、コンクリート擁壁、コンクリート土間、または石積み。
【発明の詳細な説明】
【技術分野】
【０００１】
本発明は、コンクリートまたはコンクリートブロックの劣化した表面を着色・修繕するために使用する修繕用混合液および着色修繕方法および該方法により塗装されたコンクリートまたはコンクリートブロックに関する。
【背景技術】
【０００２】
近年、生活関連の場において、コンクリートまたはコンクリートブロックの使用は多岐に亘っており、建築用コンクリートブロック、化粧ブロック、コンクリート擁壁、コンクリート土間等には、長期間使用される間に経年変化による汚れや黒ずみが発生している場合が多く、それらはコンクリートおよびコンクリートブロックの外観に悪影響を及ぼしている。
【０００３】
建築用コンクリートブロック、化粧ブロック、コンクリート擁壁、コンクリート土間等に発生した、経年変化による汚れや黒ずみに関し、コンクリートまたはブロックの持つ自然の風合いを残したまま、表面を修復することは一般的に容易ではなく、一般的な外壁用塗料を塗布した場合には、以前のコンクリートまたはコンクリートブロック面とは風合いの異なるものになり自然さが失われるとともに、その修復にはコストもかかった。
【０００４】
このような状況下において、コンクリートまたはコンクリートブロックの表面における経年変化により発生した汚れや黒ずみに対して、修復コストを低減し、環境に優しい塗装方法であって、塗りやすく、自然の風合いをも維持するという機能性も有する塗料および着色技術が必要とされている。
【０００５】
文献１では、既設ブロック塀等の着色方法並びに新設ブロック塀等の着色方法に関して、まず既設ブロック塀のブロック間の目地をモルタル埋めして平坦な下地面を形成し、次に、透湿性を有する塗料で下地塗り面を形成し、次に、目地用マスキングを施し、次に透湿性を有する複数の塗料を混合した塗料で吹きつけて上塗り面を形成し、その後マスキングを剥ぎ取るという塗装方法が開示されている。
【０００６】
しかし、この着色方法では施工工程が多く手間がかかるために修繕コストが高くなると共に、施工前のコンクリートブロック面の風合いが失われる等の問題があった。
【先行技術文献】
【特許文献】
【０００７】
【特許文献１】特開平１０−２２５６６０
【発明の概要】
【発明が解決しようとする課題】
【０００８】
そこで、発明者は、建築用コンクリートブロック、化粧ブロック、コンクリート擁壁、コンクリート土間等のコンクリートまたはコンクリートブロック面において経年変化により発生した汚れや黒ずみに対し、自然の風合いを残しつつ修繕でき、耐久性も有する修繕用混合液および着色修繕方法に着目し、その効果の確認もした。
【０００９】
そこで本発明は、劣化した、コンクリートまたはコンクリートブロックの表面に塗布し、新たな塗膜層を形成することにより、自然な風合いを維持して容易に、またコストを低減して着色・修繕でき、更に所望の色合いや風合いを付加し得るコンクリートまたはコンクリートブロックの着色修繕用混合液および修繕方法を提供することを目的とする。
【課題を解決するための手段】
【００１０】
請求項１に記載の発明は、コンクリートまたは、コンクリートブロック面を着色・修繕するために使用する修繕用混合液に係り、
前記修繕用混合液は、セメントとモルタル接着増強剤と水とを含有し、
前記セメントはホワイトセメント（白セメント）または普通ポルトランドセメントであって、
前記修繕用混合液を１００体積％とするとき、前記セメントの含有量は略５６体積％であり、前記モルタル接着増強剤の含有量は略１１体積％であり、前記水の含有量は略３３体積％であって、
前記修繕用混合液をコンクリートまたは、コンクリートブロック面に塗布することにより、新たな塗膜層を形成できることを特徴とする。
【００１１】
請求項２に記載の発明は、請求項1に記載のコンクリートまたは、コンクリートブロック面修繕用混合液に係り、
前記修繕用混合液は着色剤を含有し、所望の色の塗膜層を形成できることを特徴とする。
【００１２】
請求項３に記載の発明は、請求項1または２に記載のコンクリートまたは、コンクリートブロック面修繕用混合液に係り、
前記修繕用混合液は硅砂または石粉またはガラス粉を含有し、所望の風合いを付加された着色塗膜層を形成できることを特徴とする。
【００１３】
請求項４に記載の発明は、請求項1乃至３のいずれかに記載のコンクリート・コンクリートブロック面修繕用混合液に係り、
前記コンクリートまたは、コンクリートブロック面は、建築用コンクリートブロック面、化粧ブロック面、コンクリート擁壁面、コンクリート土間面、歩車ブロック面または石積み面であることを特徴とする。
【００１４】
請求項５に記載の発明は、コンクリートまたは、コンクリートブロック面の着色・修繕方法に係り、
請求項1乃至４のいずれかに記載のコンクリート・コンクリートブロック面修繕用混合液を使用して、コンクリートまたはコンクリートブロック面に塗布するステップと、着色塗膜を形成し着色・修繕するステップと、を有すること特徴とする。
【００１５】
請求項６に記載の発明は、建築用コンクリートブロック、化粧ブロック、コンクリート擁壁、コンクリート土間、または石積みに係り、
請求項５に記載のコンクリート・コンクリートブロック面の修繕方法を用いて、着色・修繕されていることを特徴とする。
【発明の効果】
【００１６】
本発明に係るコンクリートまたは、コンクリートブロック面の着色修繕方法によれば、建築用コンクリートブロック、化粧ブロック、コンクリート擁壁、コンクリート土間、または石積み等の表面に生じる経年変化による汚れや黒ずみに対し、自然な風合いを残して容易に新たな塗膜層を形成でき、着色修繕することが可能となる。
【００１７】
また、コンクリートまたはコンクリートブロック用の一般外装塗料に比べて、本発明の修繕用混合液では、コストを低減して容易に表面を塗装することができる。
【図面の簡単な説明】
【００１８】
【図１】本発明のコンクリートまたは、コンクリートブロック面修繕用混合液を化粧ブロック塀に塗布した様子を示す説明図である。
【図２】本発明のコンクリートまたは、コンクリートブロック面修繕用混合液を塗布する以前の化粧ブロック塀を示す斜視図である。
【図３】化粧ブロックを示す斜視図である。
【図４】コンクリートまたは、コンクリートブロック面の着色修繕方法を示す工程図である。
【発明を実施するための形態】
【００１９】
以下、表１を参照しつつ、本発明を実施するための形態につき説明する。
【００２０】
【表１】
2010208912.tif 000003
表１は、本発明の実施の形態１に係るコンクリートまたはコンクリートブロック面に塗布する修繕用混合液の効果を、塗りやすさと付着性の観点から、実施例（本発明に係る修繕用混合液を使用したもの）と比較例（本発明の修繕用混合液と異なる成分混合比のものを使用したもの）を比較することで、本発明に係る修繕用混合液の効果を表した表である。
【００２１】
表１の実施例Ｂ，Ｃ，Ｄ，Ｅの下４行の数字（例えば、実施例Ｂの下の、１１、３３、５６、０）は本発明の実施の形態１に係るコンクリートまたはコンクリートブロック面に塗布する修繕用混合液の成分の体積％を示している。
【００２２】
主たる含有成分であるモルタル接着増強剤と水とセメントの混合比を体積パーセントで示している。本発明は、従来の方法では、通常、加えるべき砂を含有していないことを特徴とし、モルタル接着増強剤のみを含有することを特徴としている。表１においては、モルタル接着増強剤と水の量を一定とし、セメントの混合比を変えた種々の実施例につき、本発明の効果を示している。ただし、美感の観点から硅砂を含有させることはある。
【００２３】
セメント（普通ポルトランドセメント）またはホワイトセメント（白セメント）は、太平洋セメントの製品を使用し、モルタル接着増強剤には、昭和電工建材（株）のハイモルエマルジョンＭを使用している。また、白および灰色以外の色を着色したい場合に所望する色に応じて使用する着色剤としては、富士商会の富士印パーフェクチン（セメント石灰着色剤）を適量使用している。ただし、これらの製品名は例示であり、本発明の範囲を制限するものではない。
【００２４】
比較例Ａは、セメントには普通ポルトランドセメントは含有せず、ホワイトセメントのみを含有し、含有成分であるモルタル接着増強剤と水とホワイトセメントの混合体積比は、１：３：４である修繕用混合液に関しての評価である。比較例Aの評価の結果は、風合いは薄く、塗りやすさは良いが垂れるという欠陥があって、満足できるものではなかった。理由としては、粘度が低いことによって、塗布し易いが、液がたれるし付着も薄いと考えられる。
【００２５】
実施例Ｂは、セメントには普通ポルトランドセメントは含有せず、ホワイトセメントのみを含有し、含有成分であるモルタル接着増強剤と水とホワイトセメントの混合体積比は、１：３：５である修繕用混合液に関しての評価である。実施例Bの評価の結果は、風合いは良く色は白色で、粘度も適当で塗りやすく、満足できるものであった。また作業性のみならず、満足できる色の付着性も得られた。
【００２６】
実施例Ｃは、セメントには普通ポルトランドセメントとホワイトセメントを含有し、含有成分であるモルタル接着増強剤と水とホワイトセメントと普通ポルトランドセメントの混合体積比は、１：３：４：１である修繕用混合液に関しての評価である。実施例３の評価の結果は、風合いは少し灰色であって自然であり、実施例Bと同様に修繕用混合液の粘度は適当であって塗りやすく、満足できるものであった。
【００２７】
実施例Ｄは、セメントには普通ポルトランドセメントとホワイトセメントを含有し、含有成分であるモルタル接着増強剤と水とホワイトセメントと普通ポルトランドセメントの混合体積比は、１：３：３：２である修繕用混合液に関しての評価である。実施例Dの評価の結果は、色は灰色であり、実施例B、Cと同様に、修繕用混合液の粘度は適当であって塗りやすく満足できるものであった。
【００２８】
実施例Ｅは、セメントには普通ポルトランドセメントとホワイトセメントを含有し、含有成分であるモルタル接着増強剤と水とホワイトセメントと普通ポルトランドセメントの混合体積比は、１：３：4.5：0.5である修繕用混合液に関しての評価である。実施例Eの評価の結果は、色は微灰色であり、実施例B、C、Dと同様に、粘度は適当であって塗りやすく満足できるものであった。
【００２９】
ここで実施例Ｂ乃至Ｅは、モルタル接着増強剤と水とセメントの体積比は変えずに、セメントに占めるホワイトセメント（白）と普通セメント（灰色）の比率を変えて、該修繕用混合液の色合いに白〜灰色の変化をつけたものである。
【００３０】
比較例Ｆは、モルタル接着増強剤と水とセメントを含有し、含有成分の混合体積比は、１：３：６である修繕用混合液に関しての評価である。比較例Fの評価の結果は、塗り難いという欠陥があり、実施例Ｂ乃至Ｅと比べた場合、塗布に要する作業時間は２〜３倍必要となり、満足できるものではなかった。理由としては、粘度が強いことによって塗布が困難になったと考えられる。
【００３１】
実施例Ｂ乃至Ｅおよび比較例Ａ，Ｆの各修繕用混合液の作成においては、含有物は計量カップ等で体積を測定し、通常に攪拌・混合して作成したものであるので、詳細な説明は省略する。
【００３２】
図４は、コンクリートまたは、コンクリートブロック面の着色修繕の際のステップを示す工程図であって、表1に示す実施例Ｂ乃至Ｅの本発明のコンクリートまたはコンクリートブロック面修繕用混合液を使用して、コンクリートまたは、コンクリートブロック面に塗布することにより着色塗膜を形成し修繕する方法を表している。
【００３３】
Ｓ４０１では水、普通ポルトランドセメント、ホワイトセメント、モルタル接着増強剤をそれぞれ計量し、攪拌・混合して、修繕用混合液を作成する。次に、コンクリートまたはコンクリートブロック面に白色〜灰色以外の所望の色を着色することを所望する場合（Ｓ４０２，Ｙｅｓ）には、所望の色に応じた着色料を選択し、Ｓ４０１で作成した修繕用混合液に混合し、着色剤含有修繕用混合液を作成する（Ｓ４０３）。所望の色を着色することを所望しない場合（Ｓ４０２，Ｎｏ）には、次に、風合いの必要性を検討する（Ｓ４０４）
【００３４】
色合いの他に風合いを変化させたい場合（Ｓ４０４，Ｙｅｓ）には、硅砂または石粉またはガラス粉を選択し、Ｓ４０１で作成した修繕用混合液またはＳ４０３で作成した着色剤含有修繕用混合液に加え、攪拌・混合し、硅砂または石粉またはガラス粉含有修繕用混合液を作成する（Ｓ４０５）。特に風合いの付加を所望しない場合（Ｓ４０４，Ｎｏ）には、作成した着色剤含有修繕用混合液を塗布して、修繕する（Ｓ４０６）。
【００３５】
該修繕はＳ４０１、Ｓ４０３、Ｓ４０５のいずれかのステップで作成した修繕用混合液をコンクリートまたはコンクリートブロック面に塗布し、表面に着色塗膜を形成する。この発明の特徴としては、塗布の前に、コンクリートまたはコンクリートブロック面に特段の前処理をする必要もなく、本発明の修繕用混合液を塗布し、着色塗膜を形成することのみにより修繕は終了することが可能である。
【００３６】
図1は、前記各本発明の表1に示すコンクリートまたは、コンクリートブロック面修繕用混合液を化粧ブロック表面に塗布した様子を示す説明図である。
【００３７】
図１は経年変化により汚れている化粧ブロック面に、表１に記載の各修繕用混合液を塗布し比較したものである。１１は表1に示す比較例Ａを、１２は実施例Ｂを、１３は実施例Ｃを、１４は実施例Ｄを、１５は実施例Ｅの各修繕用混合液を塗布したものである。それぞれの色合いは前述したとおりである。１６は何も塗布していない元の化粧ブロック面である。本発明の修繕用混合液（図４のＳ４０１）を塗布することにより、各化粧ブロック面には、白色から微灰色、灰色に至るいずれかの色が着色され、元の化粧ブロックの風合いを残しつつ新たに着色塗膜層が形成される。その結果、化粧ブロック表面の汚れが隠されて美観が増すと共に、被膜が施されることによって耐久性も増すと思われる。
【００３８】
本発明の修繕用混合液を塗布後、略2年経過観察を行った化粧ブロック面においては、着色塗膜層にひび割れや剥がれ等の変化は見られず、塗布時と略同等の美観を保持しており、本発明の修繕用混合液は耐久性においても信頼がおけると思われる。
【００３９】
１７〜２０は、本発明の修繕用混合液（図４のＳ４０１）に適当な色の着色剤を選択・混合して、着色剤含有修繕用混合液を作成し（図４のＳ４０３）、化粧ブロック面に塗布したものであって、白色から微灰色、灰色以外の所望の色の着色塗膜層を形成したものである。化粧ブロック表面には、１７は黒色、１８は黄色、１９は赤色、２０は茶色の着色塗膜層が形成されている。
【００４０】
また更に本発明の修繕用混合液に、硅砂または石粉またはガラス粉を混合し作成した修繕用混合液を、コンクリートまたはコンクリートブロック表面に塗布することも可能であり（図４のＳ４０５）、所望の風合いの着色塗膜層をコンクリートまたはコンクリートブロック面上に形成することができる。
図２は化粧ブロックが積み重ねられたものであり、通常このように施工される。
図３は単体の化粧ブロックであり、比較的安価である上に、自然な美感がある。
【産業上の利用可能性】
【００４１】
コンクリートまたは、コンクリートブロック面の経年変化により生じる汚れや黒ずみに対して、本発明の修繕用混合液を該コンクリートまたは、コンクリートブロック面に塗布し新たな塗膜層を形成することにより、容易に修繕でき、修繕コストも低減できる。
【符号の説明】
【００４２】
１１      化粧ブロックに比較例Ａの修繕用混合液を塗布した面
１２      化粧ブロックに実施例Ｂの修繕用混合液を塗布した面
１３      化粧ブロックに実施例Ｃの修繕用混合液を塗布した面
１４      化粧ブロックに実施例Ｄの修繕用混合液を塗布した面
１５      化粧ブロックに実施例Ｅの修繕用混合液を塗布した面
１６      元の化粧ブロック面
１７      化粧ブロックに着色剤含有修繕用混合液（黒）を塗布した面
１８      化粧ブロックに着色剤含有修繕用混合液（黄）を塗布した面
１９      化粧ブロックに着色剤含有修繕用混合液（赤）を塗布した面
２０      化粧ブロックに着色剤含有修繕用混合液（茶）を塗布した面
【図１】
2010208912.tif 000004
【図２】
2010208912.tif 000005
【図３】
2010208912.tif 000006
【図４】
2010208912.tif 000007